ЭЛАСТИЧНЫЙ ЛАМИНАТ И СПОСОБ ПРОИЗВОДСТВА ЭЛАСТИЧНОГО ЛАМИНАТА

1. Способ производства поддающегося эластичному растягиванию ламината (19), содержащего, по меньшей мере, три слоя (1, 6, 18), отличающийся тем, что он включает в себя следующие операции:
а) производство первого ламината (8), содержащего первый холст (1) неэластичного волокнистого нетканого материала и эластичную пленку (6);
b) активацию первого ламината (8) посредством пошагового растягивания, по меньшей мере, в одном направлении для придания первому ламинату (8) способности к эластичному растягиванию;
с) растягивание активированного первого ламината (8) на 10-200%, по меньшей мере, в одном направлении; и
d) присоединение растянутого первого ламината (8) посредством ламинирования ко второму холсту (18) неэластичного нетканого материала.
2. Способ по п.1, в котором первый ламинат (8) получают посредством нанесения покрытия из эластичной пленки (6) методом экструзии на первый холст (1) волокнистого нетканого материала.
3. Способ по п.1 или 2, в котором эластичную пленку (6) перфорируют.
4. Способ по п.1 или 2, в котором второй холст неэластичного нетканого материала соединяют посредством склеивания с активированным первым ламинатом (8).
5. Способ по п.1 или 2, в котором второй холст (18) неэластичного нетканого материала соединяют посредством термосварки или ультразвуковой сварки с активированным первым ламинатом (8).
6. Способ по п.1 или 2, в котором первый ламинат (8) растягивают на 35-180% от его протяженности в нерастянутом состоянии, более предпочтительно - на 50-150% от его протяженности в нерастянутом состоянии и наиболее предпочтительно - на 70-120% перед присоединением ко второму холсту (18) неэластичного нетканого материала посредством ламинирования.
7. Способ по п.1 или 2, в котором второй холст (18) неэластичного нетканого материала имеет ширину, превышающую ширину первого ламината (8).
8. Способ по п.1 или 2, в котором первый и/или второй холст (1, 18) неэластичного волокнистого нетканого материала содержит термопластичные волокна.
9. Способ по п.8, в котором первый и/или второй холст неэластичного волокнистого нетканого материала содержит, по меньшей мере, 50% термопластичных волокон и, предпочтительно, по меньшей мере, 80% термопластичных волокон.
10. Способ по п.1 или 2, в котором второй холст неэластичного нетканого материала является растяжимым.
11. Способ по п.10, в котором второй холст неэластичного нетканого материала представляет собой крепированный нетканый материал.
12. Поддающийся эластичному растягиванию трехслойный ламинат (19), содержащий первый холст (1) неэластичного нетканого материала, второй холст (18) неэластичного нетканого материала и эластичную пленку (6) между первым и вторым холстами (1, 18) нетканого материала, отличающийся тем, что первый холст (1) неэластичного нетканого материала и эластичная пленка (6) образуют части первого эластичного ламината (8), которому была придана эластичность посредством пошагового растягивания и частичного разрыва первого холста (1) нетканого материала, причем первый эластичный ламинат (8) был присоединен ко второму слою (18) неэластичного нетканого материала при растянутом состоянии, в результате чего ламинат поддается эластичному растягиванию.
13. Поддающийся эластичному растягиванию ламинат по п.12, в котором эластичная пленка (6) перфорирована.
14. Поддающийся эластичному растягиванию ламинат по п.12 или 13, в котором первый холст (1) нетканого материала представляет собой холст нетканого материала, полученного аэродинамическим способом из расплава, или холст нетканого материала фильерного способа производства, и второй холст (18) нетканого материала представляет собой холст нетканого материала, полученного аэродинамическим способом из расплава, или холст нетканого материала фильерного способа производства.
2
2
2
15. Поддающийся эластичному растягиванию ламинат по п.12 или 13, в котором первый холст (1) нетканого материала имеет плотность (массу 1 м) от 10 до 80 г/м и предпочтительно имеет плотность от 13 до 50 г/м.
2
2
2
16. Поддающийся эластичному растягиванию ламинат по п.12 или 13, в котором слой эластичной пленки имеет плотность (массу 1 м) от 10 до 120 г/м, предпочтительно от 15 до 60 г/м.
17. Поддающийся эластичному растягиванию ламинат по п.12 или 13, в котором первый и/или второй холст (1, 18) неэластичного нетканого материала содержит термопластичные волокна.
18. Поддающийся эластичному растягиванию ламинат по п.17, в котором первый и/или второй холст неэластичного волокнистого нетканого материала содержит, по меньшей мере, 50% термопластичных волокон и, предпочтительно, по меньшей мере, 80% термопластичных волокон.
19. Поддающийся эластичному растягиванию ламинат по п.12 или 13, в котором второй холст неэластичного нетканого материала является растяжимым.
20. Поддающийся эластичному растягиванию ламинат по п.19, в котором второй холст неэластичного нетканого материала представляет собой крепированный нетканый материал.